(57)【要約】【課題】酸化皮膜が形成されている端子でも接続でき、かつ低圧条件での圧着を可能とすると共に端子における導電粒子の捕捉の確認を容易とする異方性導電フィルムを提供する。【解決手段】絶縁性樹脂層２に、導電粒子として、２０％圧縮弾性率が８０００〜２８０００Ｎ／ｍｍ2の高硬度導電粒子１Ａと、該高硬度導電粒子１Ａよりも２０％圧縮弾性率が低い低硬度導電粒子１Ｂが分散している異方性導電フィルムであって、導電粒子全体の個数密度が６０００個／ｍｍ2以上であり、低硬度導電粒子１Ｂの個数密度が導電粒子全体の１０％以上である。【選択図】図１Ａ
2018092895.tif 000002
【特許請求の範囲】
【請求項１】
絶縁性樹脂層に、導電粒子として、２０％圧縮弾性率が８０００〜２８０００Ｎ／ｍｍ2の高硬度導電粒子と、該高硬度導電粒子よりも２０％圧縮弾性率が低い低硬度導電粒子が分散している異方性導電フィルムであって、導電粒子全体の個数密度が６０００個／ｍｍ2以上であり、低硬度導電粒子の個数密度が導電粒子全体の１０％以上である異方性導電フィルム。
【請求項２】
低硬度導電粒子の２０％圧縮弾性率が、高硬度導電粒子の２０％圧縮弾性率の１０％以上７０％以下である請求項１記載の異方性導電フィルム。
【請求項３】
低硬度導電粒子の個数密度が導電粒子全体の２０％以上８０％以下である請求項１又は２記載の異方性導電フィルム。
【請求項４】
導電粒子全体の平均粒子径が１０μｍ未満で、導電粒子全体の個数密度が６０００個／ｍｍ2以上４２０００個／ｍｍ2以下である請求項１〜３のいずれかに記載の異方性導電フィルム。
【請求項５】
導電粒子全体の平均粒子径が１０μｍ以上で、導電粒子全体の個数密度が２０個／ｍｍ2以上２０００個／ｍｍ2以下である請求項１〜３のいずれかに記載の異方性導電フィルム。
【請求項６】
高硬度導電粒子と低硬度導電粒子を含む導電粒子が平面視で規則的に配置されており、フィルム厚方向の位置が揃っている請求項１〜５のいずれかに記載の異方性導電フィルム。
【請求項７】
高硬度導電粒子と低硬度導電粒子を含む導電粒子同士が違いに非接触で存在する個数割合が９５％以上である請求項６記載の異方性導電フィルム。
【請求項８】
高硬度導電粒子と低硬度導電粒子がランダムに混合している請求項１〜５のいずれかに記載の異方性導電フィルム。
【請求項９】
高硬度導電粒子及び低硬度導電粒子の近傍の絶縁性樹脂層の表面が、隣接する導電粒子間の中央部における絶縁性樹脂層の接平面に対して傾斜又は起伏を有する請求項１〜８のいずれかに記載の異方性導電フィルム。
【請求項１０】
前記傾斜では、高硬度導電粒子及び低硬度導電粒子の周りの絶縁性樹脂層の表面が、前記接平面に対して欠けており、前記起伏では、高硬度導電粒子及び低硬度導電粒子の直上の絶縁性樹脂層の樹脂量が、前記高硬度導電粒子及び低硬度導電粒子の直上の絶縁性樹脂層の表面が該接平面にあるとしたときに比して少ない請求項９記載の異方性導電フィルム。
【請求項１１】
請求項１〜１０のいずれかに記載の異方性導電フィルムで第１の電子部品と第２の電子部品が異方性導電接続されている接続構造体。
【請求項１２】
第１の電子部品においてＰＥＴ基材に端子が形成されている請求項１１記載の接続構造体。
【発明の詳細な説明】
【技術分野】
【０００１】
本発明は、異方性導電フィルムに関する。
【背景技術】
【０００２】
ＩＣチップなどの電子部品の実装に、導電粒子を絶縁性樹脂層に分散させた異方性導電フィルムが広く使用されている。しかしながら、異方性導電フィルムで接続する電子部品の端子の表面に酸化皮膜が形成されていると、接続抵抗が高くなってしまう。これに対しては、粒子径の異なる導電粒子を使用して酸化皮膜を突き破ることにより低抵抗化を図ること（特許文献１）や、硬い導電粒子を使用することで導電粒子を配線に食い込ませ、接続面積を大きくして低抵抗化を図ること（特許文献２）等が提案されている。
【先行技術文献】
【特許文献】
【０００３】
【特許文献１】特開２０１３−１８２８２３号公報
【特許文献２】特開２０１２−１６４４５４号公報
【発明の概要】
【発明が解決しようとする課題】
【０００４】
特許文献１に記載のように粒子径の異なる導電粒子を使用すると、粒子径の大きい粒子よりも小さい粒子が端子に食い込むが、これにより十分に低抵抗化を図ることは難しい。また、特許文献２に記載のように硬い導電粒子を使用すると、異方性導電接続時に高圧で圧着することが必要となり、異方性導電接続により得た基板とＩＣチップとの接続構造体に変形やクラックが生じる場合がある。
【０００５】
変形やクラックの発生を防止するために導電粒子を減らす方法があるが、導電粒子を減らすと端子における導電粒子の捕捉数が減り、かえって高抵抗化したり、接続後の導通抵抗の上昇が引き起こされたりする。
【０００６】
これに対し、本発明は、酸化皮膜が形成されている端子でも接続できるように高硬度の導電粒子を使用し、かつ低圧条件での圧着を可能とすると共に端子における導電粒子の捕捉の確認を容易とし、確実に低抵抗化を図れるようにすることを目的とする。
【課題を解決するための手段】
【０００７】
本発明者は、硬度の異なる導電粒子を混合して使用すると、異方性導電接続時には高硬度導電粒子に接圧が集中し、高硬度導電粒子が酸化皮膜を突き破ること、低硬度導電粒子は、高硬度導電粒子が酸化皮膜に形成したクラックを利用して導通に寄与すること、したがって、高硬度導電粒子の粒子密度を下げても端子における導電には高硬度導電粒子と低硬度導電粒子の双方が寄与するので導通抵抗が下がること、また、高硬度導電粒子の粒子密度を下げることができるので、異方性導電接続時に高圧での圧着が不要となり、接続構造体に変形やクラックが発生する問題を解消できること、さらに、高硬度導電粒子と低硬度導電粒子を混合使用することにより、導電粒子の圧痕の観察が容易になることを見いだし、本発明を想到した。
【０００８】
即ち本発明は、絶縁性樹脂層に、２０％圧縮弾性率が８０００〜２８０００Ｎ／ｍｍ2の高硬度導電粒子と、該高硬度導電粒子よりも２０％圧縮弾性率が低い低硬度導電粒子が分散している異方性導電フィルムであって、導電粒子全体の個数密度が６０００個／ｍｍ2以上であり、低硬度導電粒子の個数密度が導電粒子全体の１０％以上である異方性導電フィルムを提供する。
【発明の効果】
【０００９】
本発明の異方性導電フィルムによれば、電子部品の端子の表面に酸化皮膜が形成されていても、高硬度導電粒子が酸化皮膜に食い込み、また、高硬度導電粒子が酸化皮膜に形成したクラックにより低硬度導電粒子も端子における導通に寄与するので、導通抵抗を低下させることができる。
【００１０】
また、高硬度導電粒子に低硬度導電粒子が混合していることにより、導電粒子が高硬度導電粒子のみからなる場合に比して異方性導電接続時に必要な圧着力を低下させることができる。したがって、異方性導電接続した接続構造体に変形やクラックが発生することを防止できる。
【００１１】
さらに、異方性導電接続した接続構造体では、高硬度導電粒子の圧痕も低硬度導電粒子の圧痕も観察することができ、特に、高硬度導電粒子の圧痕は鮮明に観察することができるので、端子における導電粒子の捕捉数を正確に評価することができる。よって、確実に低抵抗化を図ることができる。
【図面の簡単な説明】
【００１２】
【図１Ａ】図１Ａは、本発明の一実施例の異方性導電フィルム１０Ａにおける導電粒子の配置を示す平面図である。
【図１Ｂ】図１Ｂは、実施例の異方性導電フィルム１０Ａの断面図である。
【図２Ａ】図２Ａは、本発明の一実施例の異方性導電フィルム１０Ｂにおける導電粒子の配置を示す平面図である。
【図２Ｂ】図２Ｂは、実施例の異方性導電フィルム１０Ｂの断面図である。
【図３】図３は、実施例の異方性導電フィルム１０Ｃの断面図である。
【図４】図４は、実施例の異方性導電フィルム１０Ｄの断面図である。
【図５】図５は、実施例の異方性導電フィルム１０Ｅの断面図である。
【図６】図６は、実施例の異方性導電フィルム１０Ｆの断面図である。
【図７】図７は、実施例の異方性導電フィルム１０Ｇの断面図である。
【図８】図８は、実施例の異方性導電フィルム１００Ａの断面図である。
【図９】図９は、実施例の異方性導電フィルム１００Ｂの断面図である。
【図１０Ａ】図１０Ａは、実施例の異方性導電フィルム１００Ｃの断面図である。
【図１０Ｂ】図１０Ｂは、実施例の異方性導電フィルム１００Ｃ′の断面図である。
【図１１】図１１は、実施例の異方性導電フィルム１００Ｄの断面図である。
【図１２】図１２は、実施例の異方性導電フィルム１００Ｅの断面図である。
【図１３】図１３は、実施例の異方性導電フィルム１００Ｆの断面図である。
【図１４】図１４は、実施例の異方性導電フィルム１００Ｇの断面図である。
【図１５】図１５は、比較のための異方性導電フィルム１００Ｘの断面図である。
【発明を実施するための形態】
【００１３】
以下、本発明の異方性導電フィルムを、図面を参照しつつ詳細に説明する。なお、各図中、同一符号は、同一又は同等の構成要素を表している。
【００１４】
＜異方性導電フィルムの全体構成＞
図１Ａは、本発明の一実施例の異方性導電フィルム１０Ａについて、導電粒子１Ａ、１Ｂの配置を説明する平面図である。また、図１Ｂは、異方性導電フィルム１０Ａのｘ−ｘ断面図である。
【００１５】
この異方性導電フィルム１０Ａは、２０％圧縮弾性率が８０００〜２８０００Ｎ／ｍｍ2の高硬度導電粒子１Ａと、該高硬度導電粒子１Ａよりも２０％圧縮弾性率が低い低硬度導電粒子１Ｂの双方が絶縁性樹脂層２に分散している導電粒子分散層３から形成されている。高硬度導電粒子１Ａと低硬度導電粒子１Ｂを合わせた導電粒子全体の個数密度は６０００個／ｍｍ2以上であり、そのうち低硬度導電粒子１Ｂが導電粒子全体の１０％以上を占めている。導電粒子全体として正方格子配列となっているが、各格子点に高硬度導電粒子１Ａと低硬度導電粒子１Ｂのいずれが位置するかに規則性はない。
【００１６】
＜導電粒子＞
導電粒子分散層３には、導電粒子として、高硬度導電粒子１Ａと低硬度導電粒子１Ｂの双方が存在する。このうち、高硬度導電粒子１Ａは、２０％圧縮弾性率が８０００〜２８０００Ｎ／ｍｍ2である。
【００１７】
ここで、２０％圧縮弾性率は、微小圧縮試験機（例えば、フィッシャー社製、フィッシャースコープＨ−１００）を用いて導電粒子に圧縮荷重を加えたときの導電粒子の圧縮変量を測定し、
２０％圧縮弾性率（Ｋ）(Ｎ／ｍｍ2 )=（３／２1/2）・Ｆ・Ｓ-3/2・Ｒ-1/2
により算出されるＫ値を使用することができる。
式中、
Ｆ：導電粒子が２０％圧縮変形したときの荷重値（Ｎ）
Ｓ：導電粒子が２０％圧縮変形したときの圧縮変位（ｍｍ）
Ｒ：導電粒子の半径（ｍｍ）
である。
【００１８】
高硬度導電粒子の２０％圧縮弾性率を８０００Ｎ／ｍｍ2以上とすることにより、電子部品の端子表面に酸化皮膜が形成されていても高硬度導電粒子によってその酸化皮膜を突き破ることができ、また、２８０００Ｎ／ｍｍ2以下とすることにより、異方性導電接続時に必要な圧着力が過度に高まらず、従前の押圧治具を用いて異方性導電接続することが可能となる。
【００１９】
高硬度導電粒子１Ａの粒子径は、導通抵抗の上昇を抑制し、且つショートの発生を抑制するために、好ましくは１μｍ以上３０μｍ以下、より好ましくは３μｍ以上１０μｍ未満である。絶縁性樹脂層に分散させる前の導電粒子の粒子径は、一般的な粒度分布測定装置により測定することができ、また、平均粒子径も粒度分布測定装置を用いて求めることができる。画像型でもレーザー型であってもよい。画像型の測定装置としては、一例として湿式フロー式粒子径・形状分析装置ＦＰＩＡ−３０００（マルバーン社）を挙げることができる。導電粒子径Ｄを測定するサンプル数（導電粒子個数）は１０００個以上が好ましい。異方性導電フィルムにおける導電粒子の粒子径は、ＳＥＭなどの電子顕微鏡観察から求めることができる。この場合、導電粒子径を測定するサンプル数を２００以上とすることが望ましい。
【００２０】
なお、導電粒子として、その表面に絶縁性微粒子が付着しているものを使用する場合、本発明における導電粒子の粒子径は、表面の絶縁性微粒子を含めない粒子径を意味する。
【００２１】
一方、低硬度導電粒子１Ｂは２０％圧縮弾性率が高硬度導電粒子よりも低く、好ましくは高硬度導電粒子の２０％圧縮弾性率の１０％以上７０％以下である。低硬度導電粒子１Ｂの２０％圧縮弾性率が低すぎると導通に寄与し難い状態となり、反対に高すぎると高硬度導電粒子との硬度差が不十分となり、本発明の効果を得られなくなる。
【００２２】
低硬度導電粒子１Ｂの粒子径は、好ましくは１μｍ以上３０μｍ以下で、高硬度導電粒子の粒子径に対して８０％以上であれば実用上問題ないが、同等以上とすることが好ましい。低硬度導電粒子の粒子径を高硬度導電粒子の粒子径に対して同等以上とすることにより、高硬度導電粒子が端子表面の酸化皮膜に形成したクラックを利用して低硬度導電粒子が導通に寄与しやすくなる。
【００２３】
上述の硬さ及び粒子径を有する高硬度導電粒子１Ａ及び低硬度導電粒子１Ｂは、公知の異方性導電フィルムに用いられている導電粒子の中から適宜選択することができる。例えばニッケル、コバルト、銀、銅、金、パラジウムなどの金属粒子、ハンダなどの合金粒子、金属被覆樹脂粒子、表面に絶縁性微粒子が付着している金属被覆樹脂粒子などが挙げられる。金属被覆樹脂粒子における金属層の厚みは５０ｎｍ〜２５０ｎｍが好ましい。また、導電粒子は、表面に突起が設けられたものであってもよい。金属被覆樹脂粒子の場合は、特開２０１６−８９１５３号公報に挙げられているものを使用してもよい。
【００２４】
＜導電粒子の個数密度＞
低硬度導電粒子１Ｂの個数密度は、導電粒子全体の１０％以上とし、接続する端子の種類や接続条件で適宜調整できる。一例として、好ましくは２０％以上８０％以下であり、より好ましくは３０％以上７０％以下である。導電粒子全体に対する低硬度導電粒子の個数密度が低すぎても高すぎても、高硬度導電粒子と低硬度導電粒子とを混合することによる本発明の効果を得られにくい。
【００２５】
また、導電粒子全体の個数密度は、特に限定はされないが、一例として、導電粒子１Ａ、１Ｂ全体の平均粒子径が１０μｍ未満の場合には、好ましくは６０００個／ｍｍ2以上４２０００個／ｍｍ2以下である。平均粒子径が１０μｍ以上になる場合は、この範囲に限定はされない。一例として、２０個／ｍｍ2以上２０００個／ｍｍ2以下である。
【００２６】
導電粒子１Ａ、１Ｂ全体の平均粒子径が１０μｍ未満になる場合に、導電粒子全体の個数密度が過度に高くなると、次式で算出される導電粒子の面積占有率も過度に高くなる。
面積占有率
＝［平面視における導電粒子の個数密度（個／ｍｍ2）］×［導電粒子１個の平面視面積の平均（ｍｍ2／個）］×１００
【００２７】
面積占有率は、異方性導電フィルムを電子部品に熱圧着するために押圧治具に必要とされる推力の指標となる。この面積占有率を好ましくは３５％以下、より好ましくは０．３〜３０％の範囲とすることにより、異方性導電フィルムを電子部品に熱圧着するために押圧治具に必要とされる推力を低く抑えることが可能となる。
【００２８】
なお、導電粒子の個数密度は、金属顕微鏡などによる観測画像を用いて測定することができる。また、画像解析ソフト（例えば、ＷｉｎＲＯＯＦ、三谷商事株式会社等）により観察画像を計測して求めてもよい。導電粒子の個数密度を求める場合の測定領域は、１辺が１００μｍ以上の矩形領域を任意に複数箇所（好ましくは５箇所以上、より好ましくは１０箇所以上）設定し、測定領域の合計面積を２ｍｍ2以上とすることが好ましい。個々の領域の大きさや数は、個数密度の状態によって適宜調整すればよい。また、導電粒子１個の平面視面積の平均は、フィルム面の金属顕微鏡やＳＥＭなどの電子顕微鏡などによる観測画像の計測により求めることができる。画像解析ソフトを用いてもよい。観察方法や計測手法は、上述の方法に限定されるものではない。
【００２９】
なお、導電粒子１Ａ、１Ｂ全体としての粒子間距離Ｌcは、上述した導電粒子１Ａ、１Ｂの面積占有率が達成されるようにした上で、所定の個数密度及び粒子配置に応じて適宜設定する。
【００３０】
＜導電粒子の配置＞
本発明の異方性導電フィルムにおいて、高硬度導電粒子１Ａ及び低硬度導電粒子１Ｂを含む導電粒子全体の、フィルムの平面視における配置は、規則的配置でもランダムでもよい。規則的配置の態様としては、図１Ａに示した正方格子の他、６方格子、斜方格子、長方格子等の格子配列を挙げることができる。また、導電粒子全体の粒子配置として、導電粒子１Ａ又は１Ｂが所定間隔で直線状に並んだ粒子列を所定の間隔で並列させてもよい。本発明において規則的な配置は、フィルムの長手方向で繰り返されるものであれば特に制限はない。
【００３１】
一方、高硬度導電粒子１Ａ及び低硬度導電粒子１Ｂのそれぞれが規則的に配置されていてもよい。例えば、図２Ａ及び図２Ｂに示した異方性導電フィルム１０Ｂのように、低硬度導電粒子１Ｂの個数密度を導電粒子全体の５０％とし、高硬度導電粒子１Ａ及び低硬度導電粒子１Ｂのそれぞれを正方格子配列とすることができる。図２Ａでは、高硬度導電粒子１Ａ及び低硬度導電粒子１Ｂが交互に配置されているが、本発明はこのような厳密な配置も、そうではない配置も包含するものである。
【００３２】
導電粒子全体としての粒子配列に格子軸又は配列軸がある場合に、その格子軸又は配列軸は異方性導電フィルム１０Ａの長手方向に対して平行でもよく、異方性導電フィルムの長手方向と交叉してもよく、接続する端子幅、端子ピッチなどに応じて定めることができる。例えば、ファインピッチ用の異方性導電フィルムとする場合、図１Ａに示したように導電粒子１Ａ、１Ｂの少なくとも一つの格子軸Ａを異方性導電フィルム１０Ａの長手方向に対して斜行させ、異方性導電フィルム１０Ａで接続する端子２０の長手方向と格子軸Ａとのなす角度θを１６°〜７４°にすることが好ましい。
【００３３】
また、フィルムの平面視にて導電粒子１Ａ、１Ｂは互いに接触することなく存在し、フィルム厚方向にも導電粒子１Ａ、１Ｂが互いに重なることなく存在していることが好ましい。そのため、導電粒子全体に対し、導電粒子１Ａ、１Ｂ同士が互いに非接触で存在する個数割合は９５％以上、好ましくは９８％以上、より好ましくは９９．５％以上である。これは、規則的配置でもランダム配置でも同様である。後述するように、転写型を使用して導電粒子１Ａ、１Ｂを規則的に配置させると、導電粒子１Ａ、１Ｂ同士が互いに非接触で存在する割合を容易に制御することができるので好ましい。ランダム配置の場合は、絶縁性樹脂に導電粒子１Ａ、１Ｂを混練して異方性導電フィルムを作製することが容易なため、性能やコストとの兼ね合いで、転写型を利用する製造方法と、混練を利用する製造方法のどちらを選択してもよい。
【００３４】
各導電粒子１Ａ、１Ｂは、互いに接触することなく存在する場合に、そのフィルム厚方向の位置が揃っていることが好ましい。例えば、高硬度導電粒子１Ａと低硬度導電粒子１Ｂの粒子径が等しい場合、図１Ｂに示したように、導電粒子１Ａ、１Ｂのフィルム厚方向の埋込量Ｌｂを揃えることができる。即ち、絶縁性樹脂層２の一方の界面からの距離をそろえることができるので、端子における導電粒子の捕捉性が安定し易い。
【００３５】
また、高硬度導電粒子１Ａと低硬度導電粒子１Ｂの粒子径が異なる場合には、導電粒子１Ａ、１Ｂの絶縁性樹脂層２への埋め込みにより該絶縁性樹脂層の表面から導電粒子１Ａ、１Ｂまでの距離が同じになっていると、上記と同様の理由から端子における導電粒子の捕捉性が安定し易い。一方、図３に示したように、導電粒子１Ａ、１Ｂを絶縁性樹脂層２から露出させる場合には、高硬度導電粒子１Ａ及び低硬度導電粒子１Ｂの各導電粒子が絶縁性樹脂層２から露出している頂部のフィルム厚方向の位置を揃えることもできる。なお、絶縁性樹脂層２の層厚Ｌａと導電粒子１Ａ、１Ｂの平均粒子径Ｄとの比（Ｌａ／Ｄ）の関係については後述する。
【００３６】
高硬度導電粒子１Ａと低硬度導電粒子１Ｂの粒子径が等しい場合も異なる場合も、導電粒子１Ａ、１Ｂが絶縁性樹脂層２から露出していと、接続時にかかる圧力が導電粒子１Ａ、１Ｂに伝わり易くなる。金属被覆樹脂粒子の場合を例に詳細に述べると、後述する凹み２ｂ、２ｃの作用と同様に、導電粒子１Ａ、１Ｂが絶縁性樹脂層２から露出していると、異方性導電接続時に押圧治具による金属被覆樹脂粒子の押し込みによって生じる、該金属被覆樹脂粒子の変形に対する絶縁性樹脂層２の抵抗が低減されるため、接続後の圧痕の状態が均一になり易い。これにより、接続後の状態が確認し易くなる。
【００３７】
ここで、埋込量Ｌｂは、導電粒子１Ａ、１Ｂが埋め込まれている絶縁性樹脂層２の表面（絶縁性樹脂層２の表裏の面のうち、導電粒子１Ａ、１Ｂが露出している側の表面、又は導電粒子１Ａ、１Ｂが絶縁性樹脂層２に完全に埋め込まれている場合には、導電粒子１Ａ、１Ｂとの距離が近い表面）であって、隣接する導電粒子間の中央部における接平面２ｐと、導電粒子１Ａ、１Ｂの最深部との距離をいう。導電粒子１Ａ、１Ｂの平均粒子径Ｄに対する埋込量Lｂの割合を埋込率（Ｌｂ／Ｄ）とした場合に、埋込率は３０％以上１０５％以下が好ましい。
【００３８】
埋込率（Ｌｂ／Ｄ）を３０％以上６０％未満とすると導電粒子を保持する比較的高粘度の樹脂から粒子が露出している比率が高くなることから、より低圧実装が容易になる。６０％以上とすることにより、導電粒子１Ａ、１Ｂを絶縁性樹脂層２によって所定の粒子分散状態あるいは所定の配列に維持し易くなる。また、１０５％以下とすることにより、異方性導電接続時に端子間の導電粒子を無用に流動させるように作用する絶縁性樹脂層の樹脂量を低減させることができる。尚、導電粒子１Ａ、１Ｂは絶縁性樹脂層２を貫通していてもよく、その場合の埋込率（Ｌｂ／Ｄ）は１００％となる。
【００３９】
なお、本発明において、埋込率（Ｌｂ／Ｄ）の数値は、異方性導電フィルムに含まれる全導電粒子数の８０％以上、好ましくは９０％以上、より好ましくは９６％以上が、当該埋込率（Ｌｂ／Ｄ）の数値になっていることをいう。したがって、埋込率が３０％以上１０５％以下とは、異方性導電フィルムに含まれる全導電粒子数の８０％以上、好ましくは９０％以上、より好ましくは９６％以上の埋込率が３０％以上１０５％以下であることをいう。このように全導電粒子の埋込率（Ｌｂ／Ｄ）が揃っていることにより、押圧の加重が導電粒子に均一にかかるので、端子における導電粒子の捕捉状態が良好になり、導通の安定性が期待できる。より精度を上げるため、２００個以上の導電粒子を計測して求めてもよい。
【００４０】
また、埋込率（Ｌｂ／Ｄ）の計測は、面視野画像において焦点調整することにより、ある程度の個数について一括して求めることができる。もしくは埋込率（Ｌｂ／Ｄ）の計測にレーザー式判別変位センサ（キーエンス製など）を用いてもよい。
【００４１】
＜絶縁性樹脂層＞
（絶縁性樹脂層の粘度）
本発明の異方性導電フィルムにおいて、絶縁性樹脂層２の最低溶融粘度は、特に制限はなく、異方性導電フィルムの使用対象や、異方性導電フィルムの製造方法等に応じて適宜定めることができる。例えば、後述の凹み２ｂ（図４）、２ｃ（図５）を形成できる限り、異方性導電フィルムの製造方法によっては１０００Ｐａ・ｓ程度とすることもできる。一方、異方性導電フィルムの製造方法として、導電粒子を絶縁性樹脂層の表面に所定の配置で保持させ、その導電粒子を絶縁性樹脂層に押し込む方法を行うとき、絶縁性樹脂層がフィルム成形を可能とする点から絶縁性樹脂の最低溶融粘度を１１００Ｐａ・ｓ以上とすることが好ましい。
【００４２】
また、後述の異方性導電フィルムの製造方法で説明するように、図４に示すように絶縁性樹脂層２に押し込んだ導電粒子１Ａ、１Ｂの露出部分の周りに凹み２ｂを形成したり、図５に示すように絶縁性樹脂層２に押し込んだ導電粒子１Ａ、１Ｂの直上に凹み２ｃを形成したりする点から、好ましくは１５００Ｐａ・ｓ以上、より好ましくは２０００Ｐａ・ｓ以上、さらに好ましくは３０００〜１５０００Ｐａ・ｓ、さらにより好ましくは３０００〜１００００Ｐａ・ｓである。この最低溶融粘度は、一例として回転式レオメータ（ＴＡ ｉｎｓｔｒｕｍｅｎｔ社製）を用い、測定圧力５ｇで一定に保持し、直径８ｍｍの測定プレートを使用し求めることができ、より具体的には、温度範囲３０〜２００℃において、昇温速度１０℃／分、測定周波数１０Ｈｚ、前記測定プレートに対する荷重変動５ｇとすることにより求めることができる。
【００４３】
絶縁性樹脂層２の最低溶融粘度を１５００Ｐａ・ｓ以上の高粘度とすることにより、異方性導電フィルムの物品への圧着に導電粒子の不用な移動を抑制でき、特に、異方性導電接続時に端子間で挟持されるべき導電粒子が樹脂流動により流されてしまうことを防止できる。
【００４４】
また、絶縁性樹脂層２に導電粒子１Ａ、１Ｂを押し込むことにより異方性導電フィルム１０Ａの導電粒子分散層３を形成する場合において、導電粒子１Ａ、１Ｂを押し込むときの絶縁性樹脂層２は、導電粒子１Ａ、１Ｂが絶縁性樹脂層２から露出するように導電粒子１Ａ、１Ｂを絶縁性樹脂層２に押し込んだときに、絶縁性樹脂層２が塑性変形して導電粒子１Ａ、１Ｂの周囲の絶縁性樹脂層２に凹み２ｂ（図４）が形成されるような高粘度な粘性体とするか、あるいは、導電粒子１Ａ、１Ｂが絶縁性樹脂層２から露出することなく絶縁性樹脂層２に埋まるように導電粒子１Ａ、１Ｂを押し込んだときに、導電粒子１Ａ、１Ｂの直上の絶縁性樹脂層２の表面に凹み２ｃ（図５）が形成されるような高粘度な粘性体とする。そのため、絶縁性樹脂層２の６０℃における粘度は、下限は好ましくは３０００Ｐａ・ｓ以上、より好ましくは４０００Ｐａ・ｓ以上、さらに好ましくは４５００Ｐａ・ｓ以上であり、上限は、好ましくは２００００Ｐａ・ｓ以下、より好ましくは１５０００Ｐａ・ｓ以下、さらに好ましくは１００００Ｐａ・ｓ以下である。この測定は最低溶融粘度と同様の測定方法で行い、温度が６０℃の値を抽出して求めることができる。
【００４５】
絶縁性樹脂層２に導電粒子１Ａ、１Ｂを押し込むときの該絶縁性樹脂層２の具体的な粘度は、形成する凹み２ｂ、２ｃの形状や深さなどに応じて、下限は好ましくは３０００Ｐａ・ｓ以上、より好ましくは４０００Ｐａ・ｓ以上、さらに好ましくは４５００Ｐａ・ｓ以上であり、上限は、好ましくは２００００Ｐａ・ｓ以下、より好ましくは１５０００Ｐａ・ｓ以下、さらに好ましくは１００００Ｐａ・ｓ以下である。また、このような粘度を好ましくは４０〜８０℃、より好ましくは５０〜６０℃で得られるようにする。
【００４６】
上述したように、絶縁性樹脂層２から露出している導電粒子１Ａ、１Ｂの周囲に凹み２ｂ（図４）が形成されていることにより、異方性導電フィルムの物品への圧着時に生じる導電粒子１Ａ、１Ｂの偏平化に対して絶縁性樹脂から受ける抵抗が、凹み２ｂが無い場合に比して低減する。このため、異方性導電接続時に端子で導電粒子が挟持され易くなることで導通性能が向上し、また捕捉性が向上する。
【００４７】
また、絶縁性樹脂層２から露出することなく埋まっている導電粒子１Ａ、１Ｂの直上の絶縁性樹脂層２の表面に凹み２ｃ（図５）が形成されていることにより、凹み２ｃが無い場合に比して異方性導電フィルムの物品への圧着時の圧力が導電粒子１に集中し易くなる。このため、異方性導電接続時に端子で導電粒子が挟持され易くなることで捕捉性が向上し、導通性能が向上する。
【００４８】
＜凹みに代わる“傾斜”又は“起伏”＞
図４、５に示すような異方性導電フィルムの 「凹み」２ｂ、２ｃは、「傾斜」または「起伏」という観点から説明することもできる。以下に、図面（図８〜１５）を参照しながら説明する。
【００４９】
異方性導電フィルム１００Ａは導電粒子分散層３から構成されている（図８）。導電粒子分散層３では、絶縁性樹脂層２の片面に高硬度導電粒子１Ａ、低硬度導電粒子１Ｂが露出した状態で規則的に分散している。フィルムの平面視にて導電粒子１Ａ、１Ｂは互いに接触しておらず、フィルム厚方向にも導電粒子１Ａ、１Ｂが互いに重なることなく規則的に分散し、導電粒子１Ａ、１Ｂのフィルム厚方向の位置が揃った単層の導電粒子層を構成している。
【００５０】
個々の導電粒子１Ａ、１Ｂの周囲の絶縁性樹脂層２の表面２ａには、隣接する導電粒子間の中央部における絶縁性樹脂層２の接平面２ｐに対して傾斜２ｂが形成されている。なお後述するように、本発明の異方性導電フィルムでは、絶縁性樹脂層２に埋め込まれた導電粒子１Ａ、１Ｂの直上の絶縁性樹脂層の表面に起伏２ｃが形成されていてもよい（図１１、図１３）。
【００５１】
本発明において、「傾斜」とは、導電粒子１Ａ、１Ｂの近傍で絶縁性樹脂層の表面の平坦性が損なわれ、前記接平面２ｐに対して樹脂層の一部が欠けて樹脂量が低減している状態を意味する。換言すれば、傾斜では、導電粒子の周りの絶縁性樹脂層の表面が接平面に対して欠けていることになる。一方、「起伏」とは、導電粒子の直上の絶縁性樹脂層の表面にうねりがあり、うねりのように高低差がある部分が存在することで樹脂が低減している状態を意味する。換言すれば、導電粒子直上の絶縁性樹脂層の樹脂量が、導電粒子直上の絶縁性樹脂層の表面が接平面にあるとしたときに比して少なくなる。これらは、導電粒子の直上に相当する部位と導電粒子間の平坦な表面部分（図８、図１１、図１３の２ｆ）とを対比して認識することができる。なお、起伏の開始点が傾斜として存在する場合もある。
【００５２】
上述したように、絶縁性樹脂層２から露出している導電粒子１Ａ、１Ｂの周囲に傾斜２ｂ（図８）が形成されていることにより、異方性導電接続時に導電粒子１Ａ、１Ｂが端子間で挟持される際に生じる導電粒子１Ａ、１Ｂの偏平化に対して絶縁性樹脂層から受ける抵抗が、傾斜２ｂが無い場合に比して低減するため、端子における導電粒子の挟持がされ易くなることで導通性能が向上し、また捕捉性が向上する。この傾斜は、導電粒子の外形に沿っていることが好ましい。接続における効果がより発現しやすくなる以外に、導電粒子を認識し易くなることで、異方性導電フィルムの製造における検査などが行い易くなるからである。また、この傾斜および起伏は絶縁性樹脂層にヒートプレスするなどにより、その一部が消失してしまう場合があるが、本発明はこれを包含する。この場合、導電粒子は絶縁性樹脂層の表面に１点で露出する場合がある。なお、異方性導電フィルムは、接続する電子部品が多様であり、これらに合わせてチューニングする以上、種々の要件を満たせるように設計の自由度が高いことが望まれるので、傾斜もしくは起伏を低減させても部分的に消失させても用いることができる。
【００５３】
また、絶縁性樹脂層２から露出することなく埋まっている導電粒子１Ａ、１Ｂの直上の絶縁性樹脂層２の表面に起伏２ｃ（図１１、図１３）が形成されていることにより、傾斜の場合と同様に、異方性導電接続時に端子からの押圧力が導電粒子にかかりやすくなる。また、起伏があることにより樹脂が平坦に堆積している場合よりも導電粒子の直上の樹脂量が低減しているため、接続時の導電粒子直上の樹脂の排除が生じやすくなり、端子と導電粒子とが接触し易くなることから、端子における導電粒子の捕捉性が向上し、導通信頼性が向上する。
【００５４】
（縁性樹脂層の厚さ方向における導電粒子の位置）
「傾斜」もしくは「起伏」という観点を考慮した場合の絶縁性樹脂層２の厚さ方向における導電粒子１Ａ、１Ｂの位置は、前述と同様に、導電粒子１Ａ、１Ｂが絶縁性樹脂層２から露出していてもよく、露出することなく、絶縁性樹脂層２内に埋め込まれていても良いが、隣接する導電粒子間の中央部における接平面２ｐからの導電粒子の最深部の距離（以下、埋込量という）Ｌｂと、導電粒子径Ｄとの比（Ｌｂ／Ｄ）（以下、埋込率という）が３０％以上１０５％以下であることが好ましい。
【００５５】
埋込率（Ｌｂ／Ｄ）を３０％以上とすることにより、導電粒子１Ａ、１Ｂを絶縁性樹脂層２によって所定の粒子分散状態あるいは所定の配列に維持し、また、１０５％以下とすることにより、異方性導電接続時に端子間の導電粒子を無用に流動させるように作用する絶縁性樹脂層の樹脂量を低減させることができる。
【００５６】
なお、埋込率（Ｌｂ／Ｄ）の数値は、異方性導電フィルムに含まれる全導電粒子数の８０％以上、好ましくは９０％以上、より好ましくは９６％以上が、当該埋込率（Ｌｂ／Ｄ）の数値になっていることをいう。したがって、埋込率３０％以上１０５％以下とは、異方性導電フィルムに含まれる全導電粒子数の８０％以上、好ましくは９０％以上、より好ましくは９６％以上の埋込率が３０％以上１０５％以下であることをいう。このように全導電粒子の埋込率（Ｌｂ／Ｄ）が揃っていることにより、押圧の加重が導電粒子に均一にかかるので、端子における導電粒子の捕捉状態が良好になり、導通の安定性が向上する。
【００５７】
埋込率（Ｌｂ／Ｄ）は、異方性導電フィルムから面積３０ｍｍ２以上の領域を任意に１０箇所以上抜き取り、そのフィルム断面の一部をＳＥＭ画像で観察し、合計５０個以上の導電粒子を計測することにより求めることができる。より精度を上げるため、２００個以上の導電粒子を計測して求めてもよい。
【００５８】
また、埋込率（Ｌｂ／Ｄ）の計測は、面視野画像において焦点調整することにより、ある程度の個数について一括して求めることができる。もしくは埋込率（Ｌｂ／Ｄ）の計測にレーザー式判別変位センサ（キーエンス製など）を用いてもよい。
【００５９】
（埋込率３０％以上６０％未満の態様）
埋込率（Ｌｂ/Ｄ）３０％以上６０％未満の導電粒子１Ａ、１Ｂのより具体的な埋込態様としては、まず、図８に示した異方性導電フィルム１００Ａのように、導電粒子１Ａ、１Ｂが絶縁性樹脂層２から露出するように埋込率３０％以上６０％未満で埋め込まれた態様をあげることができる。この異方性導電フィルム１００Ａは、絶縁性樹脂層２の表面のうち該絶縁性樹脂層２から露出している導電粒子１Ａ、１Ｂと接している部分及びその近傍が、隣接する導電粒子間の中央部の絶縁性樹脂層の表面２ａにおける接平面２ｐに対して導電粒子の外形に概ね沿った稜線となる傾斜２ｂを有している。
【００６０】
このような傾斜２ｂもしくは後述する起伏２ｃは、異方性導電フィルム１００Ａを、絶縁性樹脂層２に導電粒子１Ａ、１Ｂを押し込むことにより製造する場合に、導電粒子１Ａ、１Ｂの押し込みを、４０〜８０℃で３０００〜２００００Ｐａ・ｓ、より好ましくは４５００〜１５０００Ｐａ・ｓで行うことにより形成することができる。
【００６１】
（埋込率６０％以上１００％未満の態様）
埋込率（Ｌｂ／Ｄ）６０％以上１００％未満の導電粒子１Ａ、１Ｂのより具体的な埋込態様としては、まず、図８に示した異方性導電フィルム１００Ａのように、導電粒子１Ａ、１Ｂが絶縁性樹脂層２から露出するように埋込率６０％以上１００％未満で埋め込まれた態様をあげることができる。この異方性導電フィルム１００Ａは、絶縁性樹脂層２の表面のうち該絶縁性樹脂層２から露出している導電粒子１Ａ、１Ｂと接している部分及びその近傍が、隣接する導電粒子間の中央部の絶縁性樹脂層の表面２ａにおける接平面２ｐに対して導電粒子の外形に概ね沿った稜線となる傾斜２ｂを有している。
【００６２】
このような傾斜２ｂもしくは後述する起伏２ｃは、異方性導電フィルム１００Ａを、絶縁性樹脂層２に導電粒子１Ａ、１Ｂを押し込むことにより製造する場合に、導電粒子１Ａ、１Ｂの押し込み時の粘度を、下限は、好ましくは３０００Ｐａ・ｓ以上、より好ましくは４０００Ｐａ・ｓ以上、さらに好ましくは４５００Ｐａ・ｓ以上とし、上限は、好ましくは２００００Ｐａ・ｓ以下、より好ましくは１５０００Ｐａ・ｓ以下、更に好ましくは１００００Ｐａ・ｓ以下とする。また、このような粘度を好ましくは４０〜８０℃、より好ましくは５０〜６０℃で得られるようにする。なお、絶縁性樹脂層をヒートプレスすることなどにより傾斜２ｂや起伏２ｃの一部が消失してもよく、傾斜２ｂが起伏２ｃに変化してもよく、また、起伏２ｃを有する導電粒子が、その頂部の１点で絶縁性樹脂層２に露出してもよい。
【００６３】
（埋込率１００％の態様）
次に、本発明の異方性導電フィルムのうち、埋込率（Ｌｂ／Ｄ）１００％の態様としては、図９に示す異方性導電フィルム１００Ｂのように、導電粒子１Ａ、１Ｂの周りに図８に示した異方性導電フィルム１００Ａと同様の導電粒子の外形に概ね沿った稜線となる傾斜２ｂを有し、絶縁性樹脂層２から露出している導電粒子１Ａ、１Ｂの露出径Ｌｃが導電粒子径Ｄよりも小さいもの、図１０Ａに示す異方性導電フィルム１００Ｃのように、導電粒子１Ａ、１Ｂの露出部分の周りの傾斜２ｂが導電粒子１Ａ、１Ｂの近傍で急激に現れ、導電粒子１Ａ、１Ｂの露出径Ｌｃと導電粒子径Ｄとが略等しいもの、図１１に示す異方性導電フィルム１００Ｄのように、絶縁性樹脂層２の表面に浅い起伏２ｃがあり、導電粒子１Ａ、１Ｂがその頂部１ａの１点で絶縁性樹脂層２から露出しているものをあげることができる。
【００６４】
なお、導電粒子の露出部分の周りの絶縁性樹脂層２の傾斜２ｂや、導電粒子の直上の絶縁性樹脂層の起伏２ｃに隣接して微小な突出部分２ｑが形成されていてもよい。この一例を図１０Ｂに示す。
【００６５】
これらの異方性導電フィルム１００Ｂ、１００Ｃ、１００Ｄは埋込率１００％であるため、導電粒子１Ａ、１Ｂの頂部１ａと絶縁性樹脂層２の表面２ａとが面一に揃っている。導電粒子１Ａ、１Ｂの頂部１ａと絶縁性樹脂層２の表面２ａとが面一に揃っていると、図８に示したように導電粒子１Ａ、１Ｂが絶縁性樹脂層２から突出している場合に比して、異方性導電接続時に個々の導電粒子の周辺にてフィルム厚み方向の樹脂量が不均一になりにくく、樹脂流動による導電粒子の移動を低減できるという効果がある。なお、埋込率が厳密に１００％でなくても、絶縁性樹脂層２に埋め込まれた導電粒子１Ａ、１Ｂの頂部と絶縁性樹脂層２の表面とが面一となる程度に揃っているとこの効果を得ることができる。言い換えると、埋込率（Ｌｂ/Ｄ）が概略８０〜１０５％、特に、９０〜１００％の場合には、絶縁性樹脂層２に埋め込まれた導電粒子１Ａ、１Ｂの頂部と絶縁性樹脂層２の表面とは面一であるといえ、樹脂流動による導電粒子の移動を低減させることができる。
【００６６】
これらの異方性導電フィルム１００Ｂ、１００Ｃ、１００Ｄの中でも、１００Ｄは導電粒子１Ａ、１Ｂの周りの樹脂量が不均一になりにくいので樹脂流動による導電粒子の移動を解消でき、また頂部１ａの１点であっても絶縁性樹脂層２から導電粒子１Ａ、１Ｂが露出しているので、端子における導電粒子１Ａ、１Ｂの捕捉性もよく、導電粒子のわずかな移動も起こりにくいという効果が期待できる。したがって、この態様は、特にファインピッチやバンプ間スペースが狭い場合に有効である。
【００６７】
なお、傾斜２ｂ、起伏２ｃの形状や深さが異なる異方性導電フィルム１００Ｂ（図９）、１００Ｃ（図１０Ａ）、１００Ｄ（図１１）は、後述するように、導電粒子１Ａ、１Ｂの押し込み時の絶縁性樹脂層２の粘度等を変えることで製造することができる。
【００６８】
（埋込率１００％超の態様）
本発明の異方性導電フィルムのうち、埋込率１００％を超える場合、図１２に示す異方性導電フィルム１００Ｅのように導電粒子１Ａ、１Ｂが露出し、その露出部分の周りの絶縁性樹脂層２に接平面２ｐに対する傾斜２ｂもしくは導電粒子１Ａ、１Ｂの直上の絶縁性樹脂層２の表面に接平面２ｐに対する起伏２ｃ（図１３）があるものをあげることができる。
【００６９】
なお、導電粒子１Ａ、１Ｂの露出部分の周りの絶縁性樹脂層２に傾斜２ｂを有する異方性導電フィルム１００Ｅ（図１２）と導電粒子１Ａ、１Ｂの直上の絶縁性樹脂層２に起伏２ｃを有する異方性導電フィルム１００Ｆ（図１３）は、それらを製造する際の導電粒子１Ａ、１Ｂの押し込み時の絶縁性樹脂層２の粘度等を変えることで製造することができる。
【００７０】
なお、図１２に示す異方性導電フィルム１００Ｅを異方性導電接続に使用すると、導電粒子１Ａ、１Ｂが端子から直接押圧されるので、端子における導電粒子の捕捉性が向上する。また、図１３に示す異方性導電フィルム１００Ｆを異方性導電接続に使用すると、導電粒子１Ａ、１Ｂが端子を直接押圧せず、絶縁性樹脂層２を介して押圧することになるが、押圧方向に存在する樹脂量が図１５の状態（即ち、導電粒子１Ａ、１Ｂが埋込率１００％を超えて埋め込まれ、導電粒子１Ａ、１Ｂが絶縁性樹脂層２から露出しておらず、かつ絶縁性樹脂層２の表面が平坦である状態）に比べて少ないため、導電粒子に押圧力がかかりやすくなり、且つ異方性導電接続時に端子間の導電粒子１Ａ、１Ｂが樹脂流動により無用に移動することが妨げられる。
【００７１】
上述した導電粒子の露出部分の周りの絶縁性樹脂層２の傾斜２ｂ（図８、図９、図１０Ａ、図１２）や、導電粒子の直上の絶縁性樹脂層の起伏２ｃ（図１１、図１３）の効果を得易くする点から導電粒子１Ａ、１Ｂの露出部分の周りの傾斜２ｂの最大深さＬｅと導電粒子１Ａ、１Ｂの粒子径Ｄとの比（Ｌｅ／Ｄ）は、好ましくは５０％未満、より好ましくは３０％未満、さらに好ましくは２０〜２５％であり、導電粒子１Ａ、１Ｂの露出部分の周りの傾斜２ｂの最大径Ｌｄと導電粒子１Ａ、１Ｂの粒子径Ｄとの比（Ｌｄ／Ｄ）は、好ましくは１００％以上、より好ましくは１００〜１５０％であり、導電粒子１Ａ、１Ｂの直上の樹脂における起伏２ｃの最大深さＬｆと導電粒子１Ａ、１Ｂの粒子径Ｄとの比（Ｌｆ／Ｄ）は、０より大きく、好ましくは１０％未満、より好ましくは５％以下である。
【００７２】
なお、導電粒子１Ａ、１Ｂの露出部分の径Ｌｃは、導電粒子１Ａ、１Ｂの粒子径Ｄ以下とすることができ、好ましくは粒子径Ｄの１０〜９０％である。図１１に示したように導電粒子１Ａ、１Ｂの頂部の１点で露出するようにしてもよく、導電粒子１Ａ、１Ｂが絶縁性樹脂層２内に完全に埋まり、径Ｌｃがゼロとなるようにしてもよい。
【００７３】
なお、図１４に示すように、埋込率（Ｌｂ／Ｄ）が６０％未満の異方性導電フィルム１００Ｇでは、絶縁性樹脂層２上を導電粒子１Ａ、１Ｂが転がりやすくなるため、異方性導電接続時の捕捉率を向上させる点からは、埋込率（Ｌｂ／Ｄ）を６０％以上とすることが好ましい。
【００７４】
また、埋込率が１００％を超える態様（Ｌｂ／Ｄ）において、図１５に示す比較例の異方性導電フィルム１００Ｘのように絶縁性樹脂層２の表面が平坦な場合は導電粒子１Ａ、１Ｂと端子との間に介在する樹脂量が過度に多くなる。また、導電粒子１Ａ、１Ｂが直接端子に接触して端子を押圧することなく、絶縁性樹脂層を介して端子を押圧するので、これによっても導電粒子が樹脂流動によって流され易い。
【００７５】
このような本発明において、絶縁性樹脂層２の表面の傾斜２ｂ、起伏２ｃの存在は、異方性導電フィルムの断面を走査型電子顕微鏡で観察することにより確認することができ、面視野観察においても確認できる。光学顕微鏡、金属顕微鏡でも傾斜２ｂ、起伏２ｃの観察は可能である。また、傾斜２ｂ、起伏２ｃの大きさは画像観察時の焦点調整などで確認することもできる。上述のようにヒートプレスにより傾斜もしくは起伏を減少させた後であっても、同様である。痕跡が残る場合があるからである。
【００７６】
（絶縁性樹脂層の組成）
絶縁性樹脂層２は、硬化性樹脂組成物から形成することが好ましく、例えば、熱重合性化合物と熱重合開始剤とを含有する熱重合性組成物から形成することができる。熱重合性組成物には必要に応じて光重合開始剤を含有させてもよい。
【００７７】
熱重合開始剤と光重合開始剤を併用する場合に、熱重合性化合物として光重合性化合物としても機能するものを使用してもよく、熱重合性化合物とは別に光重合性化合物を含有させてもよい。好ましくは、熱重合性化合物とは別に光重合性化合物を含有させる。例えば、熱重合開始剤として熱カチオン系硬化開始剤、熱重合性化合物としてエポキシ樹脂を使用し、光重合開始剤として光ラジカル重合開始剤、光重合性化合物としてアクリレート化合物を使用する。
【００７８】
光重合開始剤として、波長の異なる光に反応する複数種類を含有させてもよい。これにより、異方性導電フィルムの製造時における、絶縁性樹脂層を構成する樹脂の光硬化と、異方性導電接続時に電子部品同士を接着するための樹脂の光硬化とで使用する波長を使い分けることができる。
【００７９】
異方性導電フィルムの製造時の光硬化では、絶縁性樹脂層に含まれる光重合性化合物の全部又は一部を光硬化させることができる。この光硬化により、絶縁性樹脂層２における導電粒子１Ａ、１Ｂの配置が保持乃至固定化され、ショートの抑制と捕捉の向上が見込まれる。また、この光硬化により、異方性導電フィルムの製造工程における絶縁性樹脂層の粘度を適宜調整してもよい。特にこの光硬化は、絶縁性樹脂層２の層厚Ｌａと導電粒子１Ａ、１Ｂの平均粒子径Ｄとの比（Ｌａ／Ｄ）が０．６未満である場合に行うことが好ましい。導電粒子径に対して絶縁性樹脂層２の層厚が薄い場合にも絶縁性樹脂層２で導電粒子の配置の保持乃至固定化をより確実に行うと共に、絶縁性樹脂層２の粘度調整を行い、異方性導電フィルムを用いた電子部品同士の接続において歩留まりの低下を抑制するためである。
【００８０】
絶縁性樹脂層における光重合性化合物の配合量は３０質量％以下が好ましく、１０質量％以下がより好ましく、２質量％未満がより好ましい。光重合性化合物が多すぎると接続時の押し込みにかかる推力が増加するためである。
【００８１】
熱重合性組成物の例としては、（メタ）アクリレート化合物と熱ラジカル重合開始剤とを含む熱ラジカル重合性アクリレート系組成物、エポキシ化合物と熱カチオン重合開始剤とを含む熱カチオン重合性エポキシ系組成物等が挙げられる。熱カチオン重合開始剤を含む熱カチオン重合性エポキシ系組成物に代えて、熱アニオン重合開始剤を含む熱アニオン重合性エポキシ系組成物を使用してもよい。また、特に支障を来さなければ、複数種の重合性化合物を併用してもよい。併用例としては、カチオン重合性化合物とラジカル重合性化合物の併用などが挙げられる。
【００８２】
ここで、（メタ）アクリレート化合物としては、従来公知の熱重合型（メタ）アクリレートモノマーを使用することができる。例えば、単官能（メタ）アクリレート系モノマー、二官能以上の多官能（メタ）アクリレート系モノマーを使用することができる。
【００８３】
熱ラジカル重合開始剤としては、例えば、有機過酸化物、アゾ系化合物等を挙げることができる。特に、気泡の原因となる窒素を発生しない有機過酸化物を好ましく使用することができる。
【００８４】
熱ラジカル重合開始剤の使用量は、少なすぎると硬化不良となり、多すぎると製品ライフの低下となるので、（メタ）アクリレート化合物１００質量部に対し、好ましくは２〜６０質量部、より好ましくは５〜４０質量部である。
【００８５】
エポキシ化合物としては、ビスフェノールＡ型エポキシ樹脂、ビスフェノールＦ型エポキシ樹脂、ノボラック型エポキシ樹脂、それらの変性エポキシ樹脂、脂環式エポキシ樹脂などを挙げることができ、これらの２種以上を併用することができる。また、エポキシ化合物に加えてオキセタン化合物を併用してもよい。
【００８６】
熱カチオン重合開始剤としては、エポキシ化合物の熱カチオン重合開始剤として公知のものを採用することができ、例えば、熱により酸を発生するヨードニウム塩、スルホニウム塩、ホスホニウム塩、フェロセン類等を用いることができ、特に、温度に対して良好な潜在性を示す芳香族スルホニウム塩を好ましく使用することができる。
【００８７】
熱カチオン重合開始剤の使用量は、少なすぎても硬化不良となる傾向があり、多すぎても製品ライフが低下する傾向があるので、エポキシ化合物１００質量部に対し、好ましくは２〜６０質量部、より好ましくは５〜４０質量部である。
【００８８】
熱重合性組成物は、膜形成樹脂やシランカップリング剤を含有することが好ましい。膜形成樹脂としては、フェノキシ樹脂、エポキシ樹脂、不飽和ポリエステル樹脂、飽和ポリエステル樹脂、ウレタン樹脂、ブタジエン樹脂、ポリイミド樹脂、ポリアミド樹脂、ポリオレフィン樹脂等を挙げることができ、これらの２種以上を併用することができる。これらの中でも、製膜性、加工性、接続信頼性の観点から、フェノキシ樹脂を好ましく使用することができる。重量平均分子量は１００００以上であることが好ましい。また、シランカップリング剤としては、エポキシ系シランカップリング剤、アクリル系シランカップリング剤等を挙げることができる。これらのシランカップリング剤は、主としてアルコキシシラン誘導体である。
【００８９】
熱重合性組成物には、溶融粘度調整のために、上述の導電粒子１Ａ、１Ｂとは別に絶縁性フィラーを含有させてもよい。これはシリカ粉やアルミナ粉などが挙げられる。絶縁性フィラー粒径２０〜１０００ｎｍの微小なフィラーが好ましく、また、配合量はエポキシ化合物等の熱重合性化合物（光重合性化合物）１００質量部に対して５〜５０質量部とすることが好ましい。
【００９０】
本発明の異方性導電フィルムには、上述の絶縁性のフィラーとは別に充填剤、軟化剤、促進剤、老化防止剤、着色剤（顔料、染料）、有機溶剤、イオンキャッチャー剤などを含有させてもよい。
【００９１】
（絶縁性樹脂層の層厚）
本発明の異方性導電フィルムでは、絶縁性樹脂層２の層厚Ｌａと導電粒子１Ａ、１Ｂの粒子径Ｄとの比（Ｌａ／Ｄ）が後述の理由から下限を０．３以上とすることができ、上限を１０以下することができる。従って、その比は０．３〜１０が好ましく、０．６〜８がより好ましく、０．６〜６が更に好ましい。ここで、導電粒子１Ａ、１Ｂの粒子径Ｄは、その平均粒子径を意味する。絶縁性樹脂層２の層厚Ｌａが大き過ぎると異方性導電接続時に導電粒子１Ａ、１Ｂが樹脂流動により位置ズレしやすくなり、端子における導電粒子１Ａ、１Ｂの捕捉性が低下する。この傾向はこの比（Ｌａ／Ｄ）が１０を超えると顕著であるため、８以下がより好ましく、６以下が更に好ましい。反対に絶縁性樹脂層２の層厚Ｌａが小さすぎてこの比（Ｌａ／Ｄ）が０．３未満となると、導電粒子１Ａ、１Ｂを絶縁性樹脂層２によって所定の粒子分散状態あるいは所定の配列に維持することが困難となるので比（Ｌａ／Ｄ）は０．３以上が好ましく、絶縁性樹脂層２によって所定の粒子分散状態あるいは所定の配列を確実に維持する点から０．６以上がより好ましい。また、接続する端子が高密度ＣＯＧの場合、絶縁性樹脂層２の層厚Ｌａと導電粒子１Ａ、１Ｂの粒子径Ｄとの比（Ｌａ／Ｄ）は、好ましくは０．８〜２である。
【００９２】
一方、平均粒子径Ｄが１０μｍ以上の場合には、Ｌａ／Ｄは、上限に関しては、３．５以下、好ましくは２．５以下、より好ましくは２以下とし、下限に関しては０．８以上、好ましくは１以上、より好ましくは１．３より大きくする。
【００９３】
平均粒子径Ｄの大きさに関わらず、絶縁性樹脂層２の層厚Ｌａが大き過ぎてこの比が過度に大きくなると、異方性導電接続時に導電粒子１Ａ、１Ｂが端子に押し付けられにくくなると共に、樹脂流動により導電粒子が流されやすくなる。そのため導電粒子が位置ずれしやすくなり、端子における導電粒子の捕捉性が低下する。また、導電粒子を端子に押し付けるために押圧治具に必要とされる推力も増大し、低圧実装の妨げになる。反対に絶縁性樹脂層２の層厚Ｌａが小さすぎてこの比が過度に小さくなると、導電粒子１Ａ、１Ｂを絶縁性樹脂層２によって所定の配置に維持することが困難となる。
【００９４】
＜変形態様＞
本発明の異方性導電フィルムとしては、導電粒子分散層３に、絶縁性樹脂層２を構成する樹脂よりも最低溶融粘度が低い第２の絶縁性樹脂層４を積層することができる（図６、図７）。この第２の絶縁性樹脂層４は、異方性導電接続時に電子部品のバンプ等の端子によって形成される空間を充填し、対向する電子部品同士の接着性を向上させることができる。即ち、異方性導電フィルムを用いた電子部品の低圧実装を可能とするため、及び異方性導電接続時の絶縁性樹脂層２の樹脂流動を抑制して導電粒子１Ａ、１Ｂの粒子捕捉性を向上させるため、絶縁性樹脂層２の粘度を高くすると共に、導電粒子１Ａ、１Ｂが位置ずれを起こさない限りで絶縁性樹脂層２の厚さは薄くすることが望ましいが、絶縁性樹脂層２の厚さを過度に薄くすると、対向する電子部品同士を接着させる樹脂量の不足を招くことから接着性の低下が懸念される。これに対し、異方性導電接続時に絶縁性樹脂層２よりも粘度が低い第２の絶縁性樹脂層４を設けることにより、電子部品同士の接着性も向上させることができ、第２の絶縁性樹脂層４の流動性が絶縁性樹脂層２よりも高いことから端子による導電粒子１Ａ、１Ｂの挟持や押し込みを阻害し難くすることができる。
【００９５】
導電粒子分散層３に第２の絶縁性樹脂層４を積層する場合、第２の絶縁性樹脂層４が凹み２ｂの形成面上にあるか否かに関わらず、ツールで加圧する電子部品に第２の絶縁性樹脂層４が貼られるようにする（絶縁性樹脂層２がステージに載置される電子部品に貼られるようにする）ことが好ましい。このようにすることで、導電粒子の不本意な移動を避けることができ、捕捉性を向上させることができる。
【００９６】
絶縁性樹脂層２と第２の絶縁性樹脂層４との最低溶融粘度比は、差があるほど電子部品の電極やバンプによって形成される空間が第２の絶縁性樹脂層４で充填されやすくなり、電子部品同士の接着性を向上させることができる。また、この差があるほど導電粒子分散層３中に存在する絶縁性樹脂層２の移動量が相対的に少なくなり、端子間の導電粒子１Ａ、１Ｂが樹脂流動により流されにくくなることにより、端子における導電粒子１Ａ、１Ｂの捕捉性が向上するので好ましい。実用上は、絶縁性樹脂層２と第２の絶縁性樹脂層４との最低溶融粘度比は、好ましくは２以上、より好ましくは５以上、さらに好ましくは８以上である。一方、この比が大きすぎると長尺の異方性導電フィルムを巻装体にした場合に、樹脂のはみだしやブロッキングの虞があるので、実用上は１５以下が好ましい。第２の絶縁性樹脂層４の好ましい最低溶融粘度は、より具体的には、上述の比を満たし、かつ３０００Ｐａ・ｓ以下、好ましくは２０００Ｐａ・ｓ以下であり、特に１００〜２０００Ｐａ・ｓである。
【００９７】
なお、第２の絶縁性樹脂層４は、絶縁性樹脂層２と同様の樹脂組成物において、粘度を調整することにより形成することができる。
【００９８】
また、第２の絶縁性樹脂層４の層厚は、好ましくは４〜２０μｍである。もしくは、導電粒子１Ａ、１Ｂの平均粒子径Ｄに対して、好ましくは１〜８倍である。
【００９９】
また、絶縁性樹脂層２と第２の絶縁性樹脂層４を合わせた異方性導電フィルム１０Ｆ、１０Ｇ全体の最低溶融粘度は、実用上は８０００Ｐａ・ｓ以下、好ましくは２００〜７０００Ｐａ・ｓ以下、より好ましくは、２００〜４０００Ｐａ・ｓである。
【０１００】
第２の絶縁性樹脂層４の具体的な積層態様としては、例えば、図６に示す異方性導電フィルム１０Ｆのように、導電粒子１Ａ、１Ｂが絶縁性樹脂層２の片面から突出している場合に、その突出している面に第２の絶縁性樹脂層４を積層し、第２の絶縁性樹脂層４に導電粒子１Ａ、１Ｂを食い込ませることができる。導電粒子１Ａ、１Ｂの埋込率（Ｌｂ／Ｄ）が０．９５以下の場合に、このように第２の絶縁性樹脂層４を積層することが好ましく、０．９以下の場合はより好ましい。また、平均粒子径Ｄが１０μｍ未満の場合には、このようにすることが望ましい場合がある。
【０１０１】
一方、図７に示す異方性導電フィルム１０Ｇのように、導電粒子１Ａ、１Ｂが埋め込まれている絶縁性樹脂層２の面と反対側の面に第２の絶縁性樹脂層４を積層してもよい。
【０１０２】
（第３の絶縁性樹脂層）
第２の絶縁性樹脂層４と絶縁性樹脂層２を挟んで反対側に第３の絶縁性樹脂層が設けられていてもよい。第３の絶縁性樹脂層をタック層として機能させることができる。第２の絶縁性樹脂層４と同様に、電子部品の電極やバンプによって形成される空間を充填させるために設けてもよい。
【０１０３】
第３の絶縁性樹脂層の樹脂組成、粘度及び厚みは第２の絶縁性樹脂層と同様でもよく、異なっていても良い。絶縁性樹脂層２と第２の絶縁性樹脂層４と第３の絶縁性樹脂層を合わせた異方性導電フィルムの最低溶融粘度は特に制限はないが、実用上は８０００Ｐａ・ｓ以下、好ましくは２００〜７０００Ｐａ・ｓ以下、より好ましくは、２００〜４０００Ｐａ・ｓである。
【０１０４】
＜異方性導電フィルムの製造方法＞
本発明の異方性導電フィルムは、例えば、絶縁性樹脂層２の表面に導電粒子１Ａ、１Ｂが個々に独立した所定の規則的な配列又はランダムな分散状態で保持させ、その導電粒子１Ａ、１Ｂを平板又はローラで絶縁性樹脂層２に押し込むことにより製造することができる。
【０１０５】
ここで、絶縁性樹脂層２における導電粒子１Ａ、１Ｂの埋込量Ｌｂは、導電粒子１Ａ、１Ｂの押し込み時の押圧力、温度等により調整することができ、また、凹み２ｂ、２ｃの有無、形状及び深さは、押し込み時の絶縁性樹脂層２の粘度、押込速度、温度等により調整することができる。
【０１０６】
また、絶縁性樹脂層２に導電粒子１Ａ、１Ｂを保持させる手法としては、特に限定されるものではないが、導電粒子１Ａ、１Ｂを規則的な配列とする場合、例えば、転写型を使用して絶縁性樹脂層２に、所定の割合で混合した導電粒子１Ａ、１Ｂを保持させる。転写型としては、例えば、シリコン、各種セラミックス、ガラス、ステンレススチールなどの金属等の無機材料や、各種樹脂等の有機材料の転写型材料に対し、フォトリソグラフ法等の公知の開口形成方法によって開口を形成したものを使用することができる。なお、転写型は、板状、ロール状等の形状をとることができる。
【０１０７】
絶縁性樹脂層２の導電粒子１Ａ、１Ｂがランダムな状態で個々に独立しないものを得る方法としては、絶縁性樹脂層２を形成する樹脂組成物に導電粒子１Ａ、１Ｂを所定の割合で混練（混合）し、それを剥離フィルム上に塗布することにより、導電粒子１Ａ、１Ｂがランダムな位置にある絶縁性樹脂層を得てもよい。
【０１０８】
異方性導電フィルムを用いて電子部品の接続を経済的に行うには、異方性導電フィルムはある程度の長尺であることが好ましい。そこで異方性導電フィルムは長さを、好ましくは５ｍ以上、より好ましくは１０ｍ以上、さらに好ましくは２５ｍ以上に製造する。一方、異方性導電フィルムを過度に長くすると、異方性導電フィルムを用いて電子部品の製造を行う場合に使用する従前の接続装置を使用することができなくなり、取り扱い性も劣る。そこで、異方性導電フィルムは長さを好ましくは５０００ｍ以下、より好ましくは１０００ｍ以下、さらに好ましくは５００ｍ以下に製造する。異方性導電フィルムのこのような長尺体は、巻芯に巻かれた巻装体とすることが取り扱い性に優れる点から好ましい。
【０１０９】
＜異方性導電フィルムの使用方法＞
本発明の異方性導電フィルムは、ＩＣチップ、ＩＣモジュール、ＦＰＣなどの第１電子部品と、ＦＰＣ、ガラス基板、プラスチック基板、リジッド基板、セラミック基板などの第２電子部品とを異方性導電接続する際に好ましく使用することができ、特にプラスチック基板としては、高圧で圧着することにより変形やクラックが生じやすいＰＥＴ基材に端子が形成されたものをあげることができる。なお、このＰＥＴ基材は接着剤を介してポリイミド基材を積層したものであってもよい。これらの総厚は、一例として０．１５ｍｍ以下とすることができる。本発明の異方性導電フィルムを用いてＩＣチップやウェーハーをスタックして多層化してもよい。なお、本発明の異方性導電フィルムで接続する電子部品は、上述の電子部品に限定されるものではない。近年、多様化している種々の電子部品に使用することができる。本発明は、本発明の異方性導電フィルムを用いて電子部品同士が異方性導電接続されている接続構造体も包含する。
【０１１０】
異方性導電フィルムを用いた電子部品の接続方法としては、異方性導電フィルムの樹脂層が導電粒子分散層３の単層からなる場合、各種基板などの第２電子部品に対し、異方性導電フィルムの導電粒子１Ａ、１Ｂが表面に埋め込まれている側から仮貼りして仮圧着し、仮圧着した異方性導電フィルムの導電粒子１Ａ、１Ｂが表面に埋め込まれていない側にＩＣチップ等の第１電子部品を合わせ、熱圧着することにより製造することができる。異方性導電フィルムの絶縁性樹脂層に熱重合開始剤と熱重合性化合物だけでなく、光重合開始剤と光重合性化合物（熱重合性化合物と同一でもよい）が含まれている場合、光と熱を併用した圧着方法でもよい。このようにすれば、導電粒子の不本意な移動は最小限に抑えることができる。また、導電粒子が埋め込まれていない側を第２電子部品に仮貼りして使用してもよい。なお、第２電子部品ではなく、第１電子部品に異方性導電フィルムを仮貼りすることもできる。
【０１１１】
また、異方性導電フィルムが、導電粒子分散層３と第２の絶縁性樹脂層４の積層体から形成されている場合、導電粒子分散層３を各種基板などの第２電子部品に仮貼りして仮圧着し、仮圧着した異方性導電フィルムの第２の絶縁性樹脂層４側にＩＣチップ等の第１電子部品をアライメントして載置し、熱圧着する。異方性導電フィルムの第２の絶縁性樹脂層４側を第１電子部品に仮貼りしてもよい。また、導電粒子分散層３側を第１電子部品に仮貼りして使用することもできる。
【実施例】
【０１１２】
以下、本発明を実施例に基づいて具体的に説明する。
【０１１３】
実施例１〜４、比較例１、２
（１）異方性導電フィルムの製造
表１に示した配合で、導電粒子分散層を形成する絶縁性樹脂層形成用樹脂組成物、及び第２の絶縁性樹脂層形成用樹脂組成物をそれぞれ調製した。絶縁性樹脂層の最低溶融粘度は３０００Ｐａ・ｓ以上であり、この絶縁性樹脂層の最低溶融粘度と第２の絶縁性樹脂層の最低溶融粘度の比は２以上であった。
【０１１４】
一方、樹脂コア粒子の表面に約７０個のアルミナ粒子（平均粒子径１５０ｎｍ）を有し、最外層にＮｉ層（厚さ１００ｎｍ）を有する高硬度導電粒子（２０％圧縮弾性率２２０００Ｎ／ｍｍ2、平均粒子径３μｍ、積水化学工業（株）製）（特開２００６−２６９２９６号公報に記載の手法で製造されたもの）を用意し、また、高硬度導電粒子と同様の構造の低硬度導電粒子（２０％圧縮弾性率６０００Ｎ／ｍｍ2、平均粒子径３μｍ、積水化学工業（株）製）を用意した。なお、以降の実施例１〜２４及び比較例１〜１０においても同様に製造された積水化学工業（株）製の導電粒子を用意した。
【０１１５】
高硬度導電粒子と低硬度導電粒子を、それらの個数密度が表２に示す比率となるように絶縁性樹脂層（高粘度樹脂層）形成用樹脂組成物に混合し、それをバーコータ−でフィルム厚さ５０μｍのＰＥＴフィルム上に塗布し、８０℃のオーブンにて５分間乾燥させ、ＰＥＴフィルム上に高硬度導電粒子と低硬度導電粒子がランダムに分散している導電粒子分散層を形成した。この導電粒子分散層の絶縁性樹脂層の厚さは６μｍであった。また、第２の絶縁性樹脂層形成用樹脂組成物をバーコータ−でフィルム厚さ５０μｍのＰＥＴフィルム上に塗布し、８０℃のオーブンにて５分間乾燥させることにより、ＰＥＴフィルム上に厚さ１２μｍの第２の絶縁性樹脂層となる樹脂層を形成した。この樹脂層を上述の導電粒子分散層に積層し、異方性導電フィルムとした。
【０１１６】
【表１】
2018092895.tif 000003
【０１１７】
（２）異方性導電フィルムの評価
（１）で製造した実施例及び比較例の異方性導電フィルムを接続に十分な面積で裁断したものを用いて電子部品の接続構造体を作製し、（ａ）捕捉効率、（ｂ）圧痕、（ｃ）粒子潰れ率、（ｄ）抵抗値を次のように評価した。結果を表２に示す。
【０１１８】
（ａ）捕捉効率
以下に示す評価用ＩＣと、この評価用ＩＣと端子パターンが対応するガラス基板と（Ｔｉ／Ａｌ配線）に異方性導電フィルムを介して２００℃、表２に記載の加圧力で５秒間加熱加圧し、評価用接続構造体を得た。
【０１１９】
評価用ＩＣ：
外形  １．８×２０．０ｍｍ
厚み  ０．５ｍｍ
バンプ仕様  サイズ３０×８５μｍ、バンプ間距離２０μｍ、バンプの表面材質Ａｕ
【０１２０】
加熱加圧後の端子対１００個について高硬度導電粒子及び低硬度導電粒子の捕捉数を計測し、その平均を求めた。また、加熱加圧前に端子上に存在する高硬度導電粒子及び低硬度導電粒子の理論値を、［端子１００個分の端子面積］×［導電粒子の個数密度］から算出しておき、計測した導電粒子の捕捉数の理論値に対する比率を求め、次の基準で評価した。実用上、Ｂ評価以上が好ましい。
【０１２１】
捕捉効率評価基準
Ａ：３０％以上
Ｂ：１５％以上３０%未満
Ｃ：１５％未満
【０１２２】
（ｂ）圧痕
（ａ）で製造した評価用接続構造体における高硬度導電粒子及び低硬度導電粒子の圧痕を金属顕微鏡により観察し、加熱加圧後の端子対５個について高硬度導電粒子及び低硬度導電粒子の圧痕（捕捉）数を画像解析ソフトＷｉｎＲＯＯＦ（三谷商事株式会社）を用いて、計測し、その平均を求めた。また、加熱加圧前に端子上に存在する高硬度導電粒子及び低硬度導電粒子の理論値を、［端子５個分の端子面積］×［導電粒子の個数密度］から算出しておき、計測した導電粒子の圧痕（捕捉）数の理論値に対する比率を求め、次の基準で評価した。なお、確認された圧痕は、導電粒子がランダムに配置されている分散型の異方性導電フィルムではバンプ５個の圧痕の合計が１００個程度であり、後述する、導電粒子が正方格子に配列している整列型の異方性導電フィルムではバンプ５個の圧痕の合計が２００個程度であった。
【０１２３】
圧痕評価基準
ＯＫ：理論値の５０％以上が圧痕として認識できた場合
ＮＧ：理論値の５０％未満が圧痕として認識できた場合
【０１２４】
（ｃ）粒子潰れ率
（ａ）で製造した評価用接続構造体の製造直後のもの（初期）、及び（ａ）で製造した評価用接続構造体を温度８５℃、湿度８５％ＲＨの恒温槽に５００時間おいたもの（５００ｈ）のそれぞれについて、対向する端子間の距離を圧着後の粒子径として計測し、その平均粒子径を求めた。一方、圧着前の平均粒子径も求めておき、次式により粒子潰れ率を算出し、次の基準で評価した。実用上、Ｂ評価以上が好ましい。
【０１２５】
粒子潰れ率（％）
＝（［圧着前の平均粒子径］−［圧着後の平均粒子径］）×１００／［圧着前の平均粒子径］
【０１２６】
初期及び５００ｈにおける粒子潰れ率評価基準
Ａ：１０％以上
Ｂ：５％以上１０％未満
Ｃ：５％未満
【０１２７】
（ｄ）抵抗値
（ａ）で製造した評価用接続構造体の製造直後のもの（初期）、及び（ａ）で製造した評価用接続構造体を温度８５℃、湿度８５％ＲＨの恒温槽に５００時間おいたもの（５００ｈ）のそれぞれについて、導通抵抗を４端子法で測定し、次の基準で評価した。抵抗値は、実用上Ｂ評価以上が好ましい。
【０１２８】
初期における抵抗値
Ａ：３Ω未満
Ｂ：３Ω以上５Ω未満
Ｃ：５Ω以上１０Ω未満
Ｄ：１０Ω以上
【０１２９】
５００ｈにおける抵抗値
Ａ：３Ω未満
Ｂ：３Ω以上５Ω未満
Ｃ：５Ω以上１０Ω未満
Ｄ：１０Ω以上
【０１３０】
実施例５〜８、比較例３、４
実施例１と同様の導電粒子を用意した。ただし、樹脂コア粒子の２０％圧縮弾性率を調整することにより、高硬度導電粒子として、２０％圧縮弾性率が１４０００Ｎ／ｍｍ2の導電粒子（平均粒子径３μｍ）と、低硬度導電粒子として、２０％圧縮弾性率が６０００Ｎ／ｍｍ2の導電粒子（平均粒子径３μｍ）を用意した。
【０１３１】
この高硬度導電粒子と低硬度導電粒子を表３に示す比率となるように絶縁性樹脂層（高粘度樹脂層）形成用樹脂組成物に混合した以外は実施例１と同様にして高硬度導電粒子と低硬度導電粒子がランダムに分散している異方性導電フィルムを製造した。
【０１３２】
また、実施例１と同様にして（ａ）捕捉効率、（ｂ）圧痕、（ｃ）粒子潰れ率、（ｄ）抵抗値を評価した。結果を表３に示す。
【０１３３】
実施例９〜１２、比較例５
実施例１と同様の導電粒子を用意した。ただし、樹脂コア粒子の２０％圧縮弾性率を調整することにより、高硬度導電粒子として、２０％圧縮弾性率が９０００Ｎ／ｍｍ2の導電粒子（平均粒子径３μｍ）と、低硬度導電粒子として、２０％圧縮弾性率が６０００Ｎ／ｍｍ2の導電粒子（平均粒子径３μｍ）を用意した。
【０１３４】
この高硬度導電粒子と低硬度導電粒子を表４に示す比率となるように絶縁性樹脂層（高粘度樹脂層）形成用樹脂組成物に混合した以外は実施例１と同様にして高硬度導電粒子と低硬度導電粒子がランダムに分散している異方性導電フィルムを製造した。
【０１３５】
また、実施例１と同様にして（ａ）捕捉効率、（ｂ）圧痕、（ｃ）粒子潰れ率、（ｄ）抵抗値を評価した。結果を表４に示す。
【０１３６】
実施例１３〜１６、比較例６、７
表１に示した配合で、導電粒子分散層を形成する絶縁性樹脂層形成用樹脂組成物を調製し、これをバーコータ−でフィルム厚さ５０μｍのＰＥＴフィルム上に塗布し、８０℃のオーブンにて５分間乾燥させ、ＰＥＴフィルム上に絶縁性樹脂層を形成した。この絶縁性樹脂層の厚さは６μｍであった。また、表１に示した配合で第２の絶縁性樹脂層形成用樹脂組成物を調製し、同様にして厚さ１２μｍの樹脂層を形成した。
【０１３７】
また、実施例１と同様の２０％圧縮弾性率が２２０００Ｎ／ｍｍ2の高硬度導電粒子と、２０％圧縮弾性率が６０００Ｎ／ｍｍ2の低硬度導電粒子を用意した。
【０１３８】
一方、導電粒子が図１Ａに示すように正方格子配列となり、高硬度導電粒子と低硬度導電粒子の全体の個数密度が表５に示す数値となるように金型を作製し、この金型に公知の透明性樹脂のペレットを溶融させた状態で流し込み、冷やして固めることで、凹部が図１Ａに示す配列パターンの樹脂型を形成した。
【０１３９】
この樹脂型の凹部に、高硬度導電粒子と低硬度導電粒子が表５に示す比率の混合粒子を充填し、その上に上述の絶縁性樹脂層を被せ、６０℃、０．５ＭＰａで押圧することで貼着させた。そして、型から絶縁性樹脂層を剥離し、絶縁性樹脂層上の導電粒子を（押圧条件：６０〜７０℃、０．５ＭＰａ）で該絶縁性樹脂層内に押し込み、導電粒子分散層を形成した。この場合、埋込率は９９．９％とした。導電粒子が埋め込まれている導電粒子分散層の表面に、上述の第２の絶縁性樹脂層形成用樹脂組成物から形成した樹脂層を積層し、高硬度導電粒子と低硬度導電粒子が全体として正方格子に配列している異方性導電フィルムを製造した。
【０１４０】
こうして得た異方性導電フィルムを接続に十分な面積で裁断し、裁断した異方性導電フィルムを使用して実施例１と同様に評価用接続構造体を作製し、（ａ）捕捉効率、（ｂ）圧痕、（ｃ）粒子潰れ率、（ｄ）抵抗値を評価した。結果を表５に示す。
【０１４１】
実施例１７〜２０、比較例８、９
実施例５と同様の２０％圧縮弾性率が１４０００Ｎ／ｍｍ2の高硬度導電粒子と、２０％圧縮弾性率が６０００Ｎ／ｍｍ2の低硬度導電粒子を用意した。
【０１４２】
この高硬度導電粒子と低硬度導電粒子を表６に示す比率となるように混合して樹脂型に充填する以外は実施例１３と同様にして高硬度導電粒子と低硬度導電粒子が全体として４方格子に配列している異方性導電フィルムを製造した。
【０１４３】
また、実施例１と同様に接続に十分な面積で裁断し、裁断した異方性導電フィルムを使用して（ａ）捕捉効率、（ｂ）圧痕、（ｃ）粒子潰れ率、（ｄ）抵抗値を評価した。結果を表６に示す。
【０１４４】
実施例２１〜２４、比較例１０
実施例９と同様の２０％圧縮弾性率が９０００Ｎ／ｍｍ2の高硬度導電粒子と、２０％圧縮弾性率が６０００Ｎ／ｍｍ2の低硬度導電粒子を用意した。
【０１４５】
この高硬度導電粒子と低硬度導電粒子を表７に示す比率となるように混合して樹脂型に充填する以外は実施例１３と同様にして高硬度導電粒子と低硬度導電粒子が全体として４方格子に配列している異方性導電フィルムを製造した。
【０１４６】
また、実施例１と同様に接続に十分な面積で裁断し、裁断した異方性導電フィルムを使用して（ａ）捕捉効率、（ｂ）圧痕、（ｃ）粒子潰れ率、（ｄ）抵抗値を評価した。結果を表７に示す。
【０１４７】
【表２】
2018092895.tif 000004
【０１４８】
【表３】
2018092895.tif 000005
【０１４９】
【表４】
2018092895.tif 000006
【０１５０】
【表５】
2018092895.tif 000007
【０１５１】
【表６】
2018092895.tif 000008
【０１５２】
【表７】
2018092895.tif 000009
【０１５３】
表２から、２０％圧縮弾性率が２２０００Ｎ／ｍｍ2の高硬度導電粒子と２０％圧縮弾性率が６０００Ｎ／ｍｍ2の低硬度導電粒子の双方を含有し、導電粒子がランダムに配置されている実施例１〜４の異方性導電フィルムによれば、いずれも圧痕の評価が良好であり、導通特性（初期抵抗値、５００ｈ抵抗値）も良好なことがわかる。これに対し、２０％圧縮弾性率が２２０００Ｎ／ｍｍ2の高硬度導電粒子のみを含有する比較例１の異方性導電フィルムも、２０％圧縮弾性率が６０００Ｎ／ｍｍ2の低硬度導電粒子のみを含有する比較例２の異方性導電フィルムも、圧痕の評価が劣っており、さらに高硬度導電粒子のみを含有する比較例１の異方性導電フィルムは、導通特性（５００ｈ）が劣っている。このことから、導電粒子が低硬度粒子のみであると硬さが足りないために圧痕が見え難い状態になること、また、導電粒子が高硬度のみであると硬すぎて導電粒子の圧縮が不十分となることにより圧痕が見えにくいことが推察される。なお、高硬度導電粒子のみの場合に、圧痕の評価がＯＫであった場合でも、高硬度導電粒子と低硬度導電粒子が混合されている実施例の方が圧痕は観察されやすかった。
【０１５４】
表５から、２０％圧縮弾性率が２２０００Ｎ／ｍｍ2の高硬度導電粒子と２０％圧縮弾性率が６０００Ｎ／ｍｍ2の低硬度導電粒子の双方を含有し、導電粒子が正方格子に配列している実施例１３〜１６においても、上述の実施例１〜４と同様に、いずれも圧痕の評価が良好であり、導通特性（初期抵抗値、５００ｈ抵抗値）も良好なことがわかる。
【０１５５】
表３から、２０％圧縮弾性率が１４０００Ｎ／ｍｍ2の高硬度導電粒子と、２０％圧縮弾性率が６０００Ｎ／ｍｍ2の低硬度導電粒子の双方を含有し、導電粒子がランダムに配置されている実施例５〜８の異方性導電フィルムは、いずれも圧痕の評価が良好であり、導通特性（初期抵抗値、５００ｈ抵抗値）も良好であることがわかる。特に異方性導電接続時の圧力が６０ＭＰａという低圧であっても良好である。これに対し、２０％圧縮弾性率が１４０００Ｎ／ｍｍ2の高硬度導電粒子のみを含有する比較例３の異方性導電フィルムは圧痕の評価が劣っており、さらに異方性導電接続時の圧力が６０ＭＰａであると、導通特性（５００ｈ）も劣っている。
【０１５６】
表６から、２０％圧縮弾性率が１４０００Ｎ／ｍｍ2の高硬度導電粒子と２０％圧縮弾性率が６０００Ｎ／ｍｍ2の低硬度導電粒子の双方を含有し、導電粒子が正方格子に配列している実施例１７〜２０においても、上述の実施例５〜８と同様に、いずれも圧痕の評価が良好であり、導通特性（初期抵抗値、５００ｈ抵抗値）も良好なことがわかる。
【０１５７】
表４からも、２０％圧縮弾性率が９０００Ｎ／ｍｍ2の高硬度導電粒子と、２０％圧縮弾性率が６０００Ｎ／ｍｍ2の低硬度導電粒子の双方を含有する実施例９〜１２の異方性導電フィルムは、いずれも圧痕の評価が良好であり、導通特性（初期抵抗値、５００ｈ抵抗値）も良好であり、特に異方性導電接続時の圧力が６０ＭＰａという低圧であっても良好なことがわかる。
【０１５８】
表７から、２０％圧縮弾性率が９０００Ｎ／ｍｍ2の高硬度導電粒子と２０％圧縮弾性率が６０００Ｎ／ｍｍ2の低硬度導電粒子の双方を含有し、導電粒子が正方格子に配列している実施例２１〜２４においても、上述の実施例９〜１２と同様に、いずれも圧痕の評価が良好であり、導通特性（初期抵抗値、５００ｈ抵抗値）も良好であり、特に異方性導電接続時の圧力が６０ＭＰａという低圧であっても良好なことがわかる。
【符号の説明】
【０１５９】
１Ａ  高硬度導電粒子
１Ｂ  低硬度導電粒子
２  絶縁性樹脂層
２ｂ、２ｃ  凹み
３  導電粒子分散層
４  第２の絶縁性樹脂層
１０Ａ、１０Ｂ、１０Ｃ、１０Ｄ、１０Ｅ、１０Ｆ、１０Ｇ  異方性導電フィルム
【図１Ａ】
2018092895.tif 000010
【図１Ｂ】
2018092895.tif 000011
【図２Ａ】
2018092895.tif 000012
【図２Ｂ】
2018092895.tif 000013
【図３】
2018092895.tif 000014
【図４】
2018092895.tif 000015
【図５】
2018092895.tif 000016
【図６】
2018092895.tif 000017
【図７】
2018092895.tif 000018
【図８】
2018092895.tif 000019
【図９】
2018092895.tif 000020
【図１０Ａ】
2018092895.tif 000021
【図１０Ｂ】
2018092895.tif 000022
【図１１】
2018092895.tif 000023
【図１２】
2018092895.tif 000024
【図１３】
2018092895.tif 000025
【図１４】
2018092895.tif 000026
【図１５】
2018092895.tif 000027